Brevet FR2726551A1 — publié le 19960510

Le domaine de la présente invention est celui de la préparation de matériaux céramiques à base de carbure de silicium, à partir de polymères précurseurs de céramiques. Ces matériaux céramiques se présentent sous forme de fibres, de films, de liants, d'éléments de construction, de matrices ou analogues et sont destinés à être mis en oeuvre dans l'électronique, I'électro-optique, la technologie des semiconducteurs et l'aéronautique, entre autres. L'obtention de telles céramiques à base SiC passe par la pyrolyse, e. g. sous vide, sous atmosphère inerte ou en présence d'un gaz réactif, de composés précurseurs polymères, composés de carbone et de silicium. Les efforts de recherche et de développement dans le domaine de la synthèse de matériaux céramiques SiC portent, tout d'abord, sur la simplification de la méthodologie et la diminution des coûts de procédé et de matières premières. On cherche, également, à disposer d'intermédiaires de synthèse ou de précurseurs de céramiques aisément manipulables et stockables et présentant des propriétés contrôlables (viscosité, point de fusion ...), donc adaptables dans différents types de formages, spécifiques des applications finales visées (fibres, revêtements, films, matrices ou analogues). En outre, on vise l'obtention d'une céramique de haute pureté en SiC, c'est-à-dire avec un ratio molaire Si/C 1 et présentant des quantités minimales d'impuretés du type oxygène ou carbone libre. Enfin et surtout, c'est l'amélioration des rendements de pyrolyse qui constitue le principal but à atteindre dans la synthèse de SiC. Les produits de départ, employés dans cette technologie de synthèse et s'insérant dans le cadre de l'invention, sont, en effet, des polysilanes, dont, notamment, des polyalkylsilanes et, plus particulièrement encore, des polyméthylhydrogénosilanes (PMHS) et/ou des polyphénylhydrogénosilanes (PPHS). Les PMHS sont traditionnellement préparés par condensation de méthyldichlorosilane (MeSiHCI2) et d'un métal alcalin, tel que le sodium L'analyse de ces polymères par RMN 1H, révèle que 1 varie entre 0,3 et 1, avec x + y = 1. Une telle préparation est décrite, notamment, dans le brevet EP o 1s2 704. Cette préparation souffre d'être longue (4 jours), de faible rendement (inférieur à 60 %) et de conduire à des composés polymères de solubilité limitée. Ce brevet divulgue ainsi des précurseurs de céramiques obtenus en faisant réagir des polyhydrogénosilanes, du type polyphénylhydrogénosilane, avec des composés vinyliques, du type divinylbenzène, et en présence de platine. En fait, ces précurseurs polymères sont solides et conduisent à de faibles rendements de pyrolyse. La demande de brevet EP o 217 539 divulgue, également, une synthèse de polyméthylhydrogénosilane (PMHS), permettant d'obtenir des produits liquides, pâteux ou solides, selon les conditions mises en oeuvre. En particulier, il est question de précurseurs de céramiques issus de la réticulation de PMHS en présence de composés vinyliques et d'un catalyseur d'hydrosilylation. Cette réticulation est sensée augmenter les rendements de pyrolyse. La demande de brevet EP 0 382 651 a pour objet la préparation de polysilanes précurseurs de céramiques et liquides à température ambiante. Parmi les polysilanes concernés figurent les copolymères à motifs Si-Vinyle et Si-H avec des bloqueurs de chaînes dérivant du chlorure de benzyle ou du triméthylhydrogénosilane. Ces polymères peuvent être mélangés à des homopolymères à motifs Si-H. Le procédé de préparation considéré comprend, également, une étape d'hydrolyse du polymère, qui a pour conséquence néfaste d'augmenter notablement le taux d'oxygène présent dans le polymère. Or, on sait que de forts taux d'O2 perturbent le rendement de pyrolyse et la pureté du SiC visé. De plus, ce document ne fait, lui aussi, pas mention d'une quelconque maîtrise de la viscosité des polymères obtenus. n ressort de ce qui précède que les références antérieures sus-mentionnées proposent des précurseurs de céramiques obtenus en traitant des PMHS avec des agents de réticulation du type insaturé et, plus particulièrement, de nature vinylique. Ce traitement connu correspond à une hydrosilylation, conduisant à des pontages entre les fonctions SiH et les groupements insaturés mis en oeuvre. Jusqu'alors, cette hydrosilylation n'était envisagée qu'en recourant impérativement à des catalyseurs du type initiateurs radicalaires, composés organométalliques ou bien encore en mettant en oeuvre une activation UV ou thermique haute température. Tout cela complique le procédé car le contrôle de la catalyse est toujours délicat, si bien que l'on peut aboutir, inopinément, à la formation de polymères insolubles et inutilisables.En outre, les catalyseurs employés sont des métaux polluants indésirables. Les rendements de pyrolyse de ces précéramiques ou précurseurs hydrosilylés sont supérieurs à ceux des polyalkyles (polyméthylsilanes) de départ. Pour compléter cette revue de l'état de la technique, il convient de signaler une famille de procédés qui s'inscrit dans une problématique totalement différente de celle propre à l'invention. n s'agit en effet de l'utilisation de dérivés du bore en vue a) - soit de favoriser la transformation chimique de polysilanes en polycarbosilanes qui intègrent, à la différence des polysilanes, des atomes de carbone dans la chaîne principale de leur squelette polymère. b) - soit d'une incorporation significative du bore dans la céramique finale, L'objectif a) renvoie aux travaux du professeur YAJTMA, montrant l'effet positif de l'utilisation de dérivés de bore (polyborodiphénylsiloxane), dans le cadre de la transformation de polydiméthylsilane en polycarbosilane (transposition de KUMADA) (cf brevets us 4 220 600 - 4 248 814 - 4 283 376). Etant donné que ces dérivés de bore induisent l'apparition du carbone, il est clair que cette information technique n'était pas de nature à inciter leur sélection par l'homme du métier cherchant à préparer des précéramiques et des céramiques sans excès de carbone. Concernant l'objectif b), BURNS et ZANK, ainsi que BANEY ou WEST, ont décrit le traitement de polysilanes par des métaux carbonyles ou des composés, tels que BR3, avec R = alkyle (EP 0 367 497, US 4 906 710 et US 4 945 072), de façon à former des polymétallosilanes, eux-mêmes précurseurs de céramiques dopées en métaux. Dans le même domaine, le brevet us 4 762 895 de CHANDRA et al. propose la préparation de métallopolysilanes à partir de chlorosilanes et de dérivés métalliques (halogénures de bore : Ber3, BAI3, BCIBr2, BI3). Les céramiques mixtes SiC/métal, obtenues par ces procédés, n'ont rien à voir avec celles visées par l'invention. Dans cet état de connaissance, I'un des buts de l'invention est de fournir un procédé de préparation de matériaux céramiques et/ou de précurseurs de ceux-ci à partir de polyorganosilanes ne présentant que des atomes de silicium dans leur chaîne principale, qui remédie aux inconvénients de l'art antérieur et qui satisfasse aux exigences de pureté, rendement, souplesse de mise en oeuvre et d'économie recherchées dans ce domaine technique et mentionnées dans le préambule du présent exposé. Ces buts et d'autres sont atteints par la présente invention qui concerne un procédé de préparation de matériaux céramiques, à partir de polysilanes, notamment de formule: dans laquelle R = symbole désignant des radicaux identiques ou différents et représentant l'hydrogène, un alkyle inférieur, linéaire ou ramifié, substitué ou non et ayant de 1 à 6 C, un cycloalkyle, substituté ou non et ayant de 3 à 6 C, ou un aryle, substitué ou non et ayant de 6 à 10 C, de préférence 6 C, R' = symbole désignant des radicaux identiques ou différents et représentant l'hydrogène ou un groupement aliphatique, alcyclique, de préférence (cyclo)alkyle, (cyclo)alcényle, linéaire ou ramifié, aryle, aralkyle ou aralcényle, éventuellement substitué, les groupements méthile, éthyle et propyle étant particulièrement préférés, - L = radical répondant à la même définition que R' ou lien valentiel reliant l'atome de silicium à un autre atome de silicium appartenant à une autre chaîne, - 2 1 de préférence n > 3 et, plus préférentiellement encore n 2 10, x + y = 1, avec: 0,3 0 0 occupée par R2, symbole désignant des radicaux identiques ou différents et représentant un H ou un alkyle C1-C. Ce procédé est caractérisé en ce que l'on pyrolyse les polysilanes en présence d'au moins un composé boré. Selon une variante, la pyrolyse peut être, avantageusement, effectuée en présence d'au moins un agent fournisseur de carbone et formé, de préférence, par un réticulant organosilicié insaturé et, plus préférentiellement encore, par un composé silicié vinylique. Selon la présente invention, on met, avantageusement, en oeuvre une quantité de composé boré, suffisante pour induire un effet catalytique et pas assez importante pour que le composé boré soit considéré comme additif ou coréactif. La Demanderesse a eu le mérite de mettre en évidence que la combinaison d'une pyrolyse et d'une mise en oeuvre de composés borés, éventuellement avec au moins une source de carbone, donne accès à de bons rendements de pyrolyse puisque, dans tous les cas, ces rendements sont supérieurs à ceux obtenus avec les polysilanes de départ et, la plupart du temps, supérieurs à 70 %. On constate, également, une amélioration de la pureté et de la qualité des céramiques finales visées. Celles-ci se caractérisent, dans certains cas, par un ratio Si/C de l'ordre de 70/30, les impuretés du type oxygène, carbone libre et bore étant présentes en quantités extrêmement réduites. Suivant une disposition avantageuse de l'invention, la source de carbone, dénommée également agent fournisseur de carbone, est, en outre, douée de propriétés réticulantes à l'égard des polysilanes considérés. Les composés siliciés, du type alcynyle et/ou alcényle, et en particulier les composés siliciés vinyliques, sont des bons exemples de sources de carbone réticulantes. De préférence, le procédé comprend, outre la pyrolyse, au moins un traitement thermique intermédiaire de chauffage des polysilanes ou du mélange polysilanes/agent de réticulation, ledit traitement précédant la pyrolyse et se déroulant à une température comprise entre 100 et 5000 C, de préférence entre 150 et 3500 C et, plus préférentiellement encore, entre 1700 C et 3000 C. Il est clair que les conditions de durée/température du traitement intermédiaire du chauffage sont évidemment interdépendantes. En pratique, il faut savoir que l'on prévoit, de préférence, une durée de 1 minute à plusieurs heures (e.g 10 heures) et, plus préférentiellement encore, une durée de 5 à 120 minutes. Les polysilanes de départ considérés sont, avantageusement, des polyalkylsilanes et/ou des polyarylsilanes et/ou des polyaralkylsilanes. A titre d'exemples, on peut citer les polyméthylhydrogénosilanes et/ou les polyphénylhydrogénosilanes. Sans que cela ne soit limitatif, on met en oeuvre, de façon privilégiée, les polysilanes dans lesquels au moins une partie des siliciums, situés dans la chaîne, ne sont porteurs que d'un radical alkyle, aryle ou aralicyle, le deuxième substituant ne pouvant être que l'hydrogène. n va de soi que l'invention ne se limite pas aux polysilanes d'un seul type, mais englobe également les mélanges de différents produits de formule (I). Outre la structure linéaire selon (I), les polysilanes de départ peuvent être des produits cycliques. Conformément à une disposition avantageuse de l'invention, ces polyalkyl, aryl ou aralkylhydrogénosilanes peuvent résulter de la réaction d'un métal alcalin, tel que le sodium, avec un mélange: - de dihalogénoalkyl, aryl ou aralkylsilane (X2SiHR) (e. g. dichlorométhylsilane = MeHSiC13, - et d'un monohalogénoorganosilane [XSiH(R')2] avec R', identiques ou différents et représentant un radical hydrocarboné, de préférence un alkyle ayant de 1 à 6 C, (e. g. monochlorohydrogénodiméthylsilane). Ces monohalogénoorganosilanes se comportent comme des agents bloqueurs d'extrémité des chaînes. Il est ainsi possible de maîtriser la longueur des chaînes du polymère en ajustant la proportion de l'agent bloqueur d'extrémité ou agent de terminaison. n s'ensuit un intéressant contrôle de la viscosité des produits synthétisés, qui donne accès à une modulation et une adaptation, de ces précéramiques ou précurseurs de céramiques, aux opérations de formage spécifiques de chaque application visée : film, revêtement, matrice... Cela permet également d'introduire une proportion variable de carbone en jouant sur les substituants Rl utilisés. Enfin, cela participe à l'augmentation des rendements de pyrolyse. Le procédé selon l'invention consiste donc à effectuer la pyrolyse en présence de bore (avec ou sans fournisseur de C avantageusement réticulant) et, de préférence, en prévoyant un traitement thermique intermédiaire de chauffage. L'incorporation du composé boré s'effectue avantageusement, au plus tard, au cours du traitement thermique intermédiaire. De manière préférée, le composé boré fait partie des produits de départ de la réaction avec le polysilane. Le traitement thermique de l'invention est, avantageusement, mis en oeuvre en atmosphère inerte confinée. Cela permet d'éviter toute contamination et d'optimiser le rendement en minimisant les pertes de produits volatils. Parmi les voies méthodologiques envisageables pour le procédé selon l'invention, on peut citer, notamment: 1 - la voie continue, ininterrompue jusqu'aux céramiques finales, 2 - la voie discontinue dans laquelle le procédé est interrompu entre le traitement intermédiaire de chauffage et l'étape de pyrolyse. Selon la voie (1) continue, le polysilane (e. g. polyméthylhydrogénosilane et/ou polyphénylhydrogénosilane) de départ est mélangé avec au moins un dérivé du bore, ledit mélange étant ensuite progressivement monté en température jusqu'à 1 000-1 5000 C, en prévoyant, éventuellement, un palier intermédiaire entre 170 et 300 C. Conformément à la voie (2) discontinue, le polysilane (e. g. polyméthylhydrogénosilane et/ou polyphénylhydrogénosilane) est, tout d'abord, mélangé à température ambiante avec une quantité catalytique d'au moins un dérivé du bore. Avant la pyrolyse, on procède au traitement thermique intermédiaire par chauffage du mélange à une température, de préférence comprise entre 170 et 3000 C pendant cinq minutes à plusieurs heures. Les produits intermédiaires, i. e les précurseurs ou précéramiques, ainsi obtenus par ce procédé (2) selon l'invention, constituent d'autres objets de cette dernière. Après une interruption de plus ou moins longue durée, qui peut être exploitée pour ramener à température ambiante le précurseur de céramiques (ou précéramique) ainsi obtenu, on met en oeuvre la pyrolyse classique (température finale de pyrolyse, par exemple comprise entre 1 000 et 1 5000 C). Pour ces deux voies (1) et (2) de mise en oeuvre du procédé, il est avantageux de prévoir une incorporation d'au moins un agent fournisseur de carbone, formé, de préférence, par un réticulant insaturé et, plus préférentiellement encore, par un composé silicié vinylique, dans le milieu réactionnel. Cette incorporation peut se faire, par exemple, simultanément au mélange de polysilane de départ et du composé boré ou lors de l'interruption entre le traitement thermique intermédiaire et la pyrolyse dans la voie (2) discontinue. S'agissant du formage de la composition polysilanique dans une configuration d'article fini (film, fil ...), il s'opère bien entendu lorsque la composition est sous forme liquide, semi-liquide, pâteuse ou bien encore en solution. n est d'ailleurs possible de fixer la viscosité de la composition à une valeur adaptée au formage considéré. Cela peut, par exemple, se faire en ajustant la viscosité du polylsilane (e. g. polyméthylhydrogénosilane et/ou polyphénylhydrogénosilane) ou en choisissant la nature et la concentration la source de carbone. Dans une moindre mesure, la nature du composé boré et sa concentration peuvent également avoir des effets à cet égard. En ce qui concerne plus particulièrement la voie (2) discontinue, il est à noter que le formage peut être effectué lors de l'interruption. A titre illustratif, et nullement limitatif, on précise ci-après la nature des dérivés borés susceptibles d'intervenir dans le cadre du procédé de l'invention. Lesdits dérivés borés sont des composés à liaison B - N, B - O, B B - X = halogène Les familles suivantes de ces dérivés sont, entre autres, à considérer - les alkylborates de formule R4,B(ORS dans laquelle a + b = 3 et a = 0, 1 ou 2, R4 est un groupe alkyle comportant de 1 à 20 atomes de carbone, R3 = R' ou R5 = -SiR'R"R"'; R', R", R"' sont identiques ou différents et sont choisis parmi l'hydrogène ou les groupes alkyles comportant de 1 à 20 atomes de carbone; parmi les composés de cette famille on citera tout particulièrement: B(OMe)3 ; B(OEt)3 ; B(OSiMe3)3, - les alkylaminoboranes de formule :Ra4B(NR5)b dans laquelle : a, b, R4 et R5 sont tels que définis ci-dessus ; parmi les composés préférés de cette famille on citera tout particulièrement B(NMe2)3; MeB(NMe2)2 B [N(SiMe3)2]3, - les boratranes, qui sont des composés polycycliques, de formule :B[O(CH2),@]3N dans laquelle c = 1, 2 ou 3 ; parmi les composés préférés de cette famille on citera tout particulièrement: B(OCH2CH2)3N, - les borazines, qui sont des composés cycliques, de formule: -(BR4 = NR5-)3 dans laquelle R4 et R5 sont tels que définis ci-dessus, R4 pouvant, en outre, représenter l'hydrogène ; dans cette famille les composés suivants sont particulièrement préférés -(B(NH2 ) = N(Me)-)3 ; -[B(Me) = N(Me)]3, - les alkylboroxines de formule: -(BR4 -O-)3 dans laquelle R4 est tel que défini ci-dessus pour les borazines ; les composés préférés de cette famille sont: -[B(Me)-O-]3, - les alcoxyboroxines de formule: -(B-(OR6)-O-)3 dans laquelle R6 = R4 ou R5 tels que définis ci-dessus; les composés préférés de cette famille sont : -(B(Me) = O-)3 ; -(B(OMe) = - les trihalogénures de bore de formule BX'3 dans laquelle X' = Cl, Br, F. Dans cette famille, on citera tout particulièrement le BCl3. - les polyborodi(hydrogéno et/ou alkyl et/ou aryl)siloxanes de formule: avec R7, R8 identiques ou différents entre eux et choisis parmi les radicaux suivants : hydrogène, alkyles, alcoxyles, N-alkyles, aryles, aralkyles, alcényles, aralcényles, alcynyles, aralcynyles. Le polyborodiphénylsiloxane est un composé particulièrement préféré dans cette famille. n va de soi que les susdits dérivés borés peuvent être mis en oeuvre seuls ou en mélange entre eux. Il convient de noter également que la famille préférée, conformément à l'invention, est celle des borates. Le composé boré est présent à raison de 10.2 % à 10 % en masse par rapport à la masse de polysilane de départ, de préférence de 10.2 % à 5 % et, plus préférentiellement encore, de 10-2 % à 2 %. Le (ou les) agent(s) réticulant(s) associé(s) au(x) polysilane(s) de départ est(sont) choisi(s) parmi les produits organosiliciés insaturés, du type de ceux comprenant au moins deux double et/ou triple liaisons par molécule. Dans le cas où les insaturations portées par des siliciums sont du type alkényle, il s'agit, de préférence, d'un alkényle inférieur en C2-C6, tel que le vinyle, I'alkyle, I' -propényle ou le 3-butényle. L'alkényle plus particulièrement sélectionné est le vinyle (CH2 = CH-). Les insaturations portées par des siliciums peuvent, également, être du type aralkényle, e. g. styryle. A titre d'exemples d'agents, à la fois fournisseurs de carbone et réticulants appropriés, on peut citer: - des (co)polymères dont l'unité récurrente est constituée par un motif: tR9 - Si(H) - CH = CH + et/ou tR9 - Si(H) - C-C + et/ou tR9-(Ui)-Si-CIC dans lesquels R9 est l'hydrogène, un alkyle inférieur, substitué ou non, ayant de 1 à 6 atomes de carbone (CH3), un cycloalkyle, substitué ou non, ayant de 3 à 6 atomes de carbone ou un aryle, substitué ou non, ayant de 6 à 10 atomes de carbone et Uj est une unité insaturée, de préférence vinylique, - ou des composés de formules:: [R2 (CH2 = CH)Si]Y, [Rl (CH2 = CH)]2Y, [(CH2 = CH)3Si]2Y, [R10(CH2 = CH)Y]m, dans lesquelles Y = O, S, NH, NR", CH2, CH2CH2, phényle ; Y pouvant être absent comme, par exemple, dans Rm (CH2 = CH)3., Si - Si(CH = CH2)3. q Rq (m, q = 0, 1, 2, m pouvant être identique ou différent de q), (CH2 = CH)4Si cyclo [Rl (CH2 = CH)SiY1]p ou [(CH2 = CH)2SiY']p, Y représentant O, S, NH, NR", CH2, CH = CH, C I C; p 2 2 lorsque Y' = NH, NR2, S, CH2, CH = CH, C ~ C et p 2 3 lorsque Y' = 0 ; R' étant un alkyle inférieur en Cl - C6 ou un aryle en C6-C10, substitués ou non, R" répondant à la même définition que R'O et pouvant être identique ou différent à ce dernier, les susdits composés pouvant être substitués par des groupements vinyles substitués, alkyles substitués ou non, à la place des groupements vinyles. Conformément à l'invention, le tétravinylsilane et les polyvinylsilanes sont des agents fournisseurs de carbone et réticulants particulièrement appréciés. Les polyvinylsilanes peuvent être, notamment, ceux définis dans le brevet US 4 783 516. Avantageusement, I'incorporation d'agent(s) de réticulation source(s) de carbone intervient lors d'une étape préalable au traitement thermique. Cette étape consiste à préparer, par mélange intime, une composition de départ comprenant: - au moins un polysilane de formule (1), de préférence le polyméthylhydrogénosilane et/ou le polyphénylhydrogénosilane, - au moins un composé boré, de préférence un borate, - et, éventuellement, au moins un agent fournisseur de carbone et formé, de préférence, par un composé vinylique et, plus préférentiellement encore, constitué par un vinylsilane. L'invention a également pour objet la susdite composition de départ pour la préparation de matériaux céramiques et/ou de précurseurs de ceux-ci. Conformément à une modalité intéressante, mais non indispensable, du procédé selon l'invention, on prévoit de mettre en oeuvre au moins un promoteur chimique et/ou physique de la réticulation. A titre d'exemples de promoteurs connus et appropriés, on peut citer les initiateurs radicalaires, tels que l'AzobisIsoButyroNitrile (AIBN), pour ce qui concerne les moyens chimiques et l'irradiation, e. g. UV ou bombardement électronique, pour ce qui concerne les moyens physiques. n ressort de ce qui précède que le procédé selon l'invention permet d'obtenir, de manière relativement rentable et rapide, des céramiques pures et de grande qualité. n faut souligner, également, le fait que le procédé selon l'invention permet un contrôle de la viscosité des précéramiques ou précurseurs de céramiques, leur conférant ainsi une adaptabilité aux différents modes de formage, spécifiques des articles en céramiques visés, films en revêtement, fibres, etc. Enfin, il est important de noter que ce procédé est économique. L'invention sera mieux comprise et d'autres de ses avantages ressortiront bien des exemples ci-après, qui décrivent la synthèse de céramiques conformes à l'invention, les polysilanes de départ, les catalyseurs borés envisageables, ainsi que certaines des variantes méthodologiques de la synthèse. EXEMPLES Les polysilanes qui peuvent être utilisés selon cette invention sont, par exemple, les polyméthylsilanes dont la synthèse est décrite dans les demandes de brevets EP 0 152 704,EP 0 217 539 et EP 0 382 651. EXEMPLE 1 : PRÉPARATION D 'UN POLYMETHYLHYDROGENOSILANE(A) A PARTIR D'UN MELANGE MeSiHC2/Me2SiHCl. Dans un réacteur de 0,51 à double enveloppe muni d'une agitation mécanique (impeller), d'un réfrigérant et d'une sonde thermométrique, on introduit 250 ml de tolunène anhydre, 60,0 ml de dioxane anhydre et 41,05 g de sodium (1,78 mole). Le milieu réactionnel est porté à 100-102"C. Le mélange de sodium fondu et de solvant est alors agité vigoureusement (600-700 tours/minute) afin d'obtenir une fine suspension de sodium. On laisse le système se stabiliser pendant 5 à 10 minutes de manière à obtenir une suspension homogène. On additionne alors goutte à goutte un mélange de 80,0 ml de méthyldichlorosilane (0,69 mole) et 2,0 ml de diméthylchlorosilane Me2SiHCI (0,018 mole).Afin de limiter l'importance du reflux, une partie des calories est éliminée en faisant circuler dans la double enveloppe un fluide caloporteur. Après la fin de l'addition, le milieu réactionnel est porté à reflux de solvant pendant 30 minutes. Le mélange obtenu est ensuite rapidement refroidi à température ambiante. Le PMHS (A) obtenu est récupéré après une série de manipulations qui incluent au moins une filtration, un lavage et au moins une évaporation du solvant. Masse obtenue : 29,05 g. Aspect du PMHS (A) : huile incolore transparente. Rendement par rapport aux chlorosilanes de départ : 82,5%. Formulation d'après l'analyse RMNlH: SiH/Si = 0,55-0,58. Viscosité dynamique du produit à température ambiante : 3200 cPs. Contrairement aux procédés selon EP 0 152 704, EP O 217 539 et EP O 382 651, la synthèse du PMHS (A) décrite ci-dessus permet un bon contrôle de la viscosité du polymère. Les sources de carbone réticulantes mises en oeuvre sont, soit des polyvinylsilanes (PVS) soit le tétravinylesilane. DLEMPIE 2: PRÉPARATION DE POLYVINVISIANE (B). Dans un réacteur de 0,5 ml à double enveloppe muni d'une agitation mécanique (impeller), d'un réfrigérant et d'une sonde thermométrique, on introduit 190 ml de toluène anhydre, 30 ml de tétrahydrofurane anhydre et 41,05 g de sodium (1,78 mole). Le milieu réactionnel est porté à 100-1020C. Le mélange de sodium fondu et de solvant est alors agité vigoureusement (700-800 tours minute) afin d'obtenir une fine suspension de sodium. On laisse le système se stabiliser pendant 5 à 10 minutes de manière à obtenir une suspension homogène.On additionne alors goutte à goutte un mélange de 99,0 ml d'un mélange de chlorosilanes composé de méthyldichlorosilane, de triméthylchlorosilane Me3SiCI et de vinylméthyldichlorosilane, les proportions respectives sont les suivantes : 0,5/0,3/1,0. Afin de limiter l'importance du reflux, une partie des calories est éliminée en faisant circuler dans la double enveloppe un fluide à 85-90 C. Après la fin de l'addition, le milieu réactionnel est porté à reflux de solvant pendant 15-30 minutes. Le mélange obtenu est ensuite refroidi à température ambiante. Le PVS (B) obtenu est additionné de 40 mg de BHT, puis récupéré après une série de manipulations, qui incluent au moins un lavage et au moins une évaporation. Pour plus de précisions, on peut se reporter aux méthodologies décrites dans le brevet US 4 783 516. Aspect du PVS (B) : huile transparente. Rendement par rapport aux chlorosilanes de départ: 81%. Viscosité dynamique du produit à température ambiante : 900 cPs. EXEMPLE 3: TESTS COMPARATIFS : EFFET DU BORE SUR UN MÉLANGE POLYMETHYLHYDROGÉNOSILANE/TETRAVINYLSILANE. A - SANS BORE: Dans un tube de Schlenk, on introduit sous azote 3,07 g de polyméthylsilane (A) (89,8 %) et 0,35 g de tétravinylsilane (10,2 %). Le mélange est agité à température ambiante pendant 10 à 15 minutes. On obtient alors un liquide homogène transparent. Viscosité du mélange mesurée à température ambiante : 280-300 cp. Ce mélange est soumis au traitement thermique suivant: - RCuLAON: Dans un premier temps, le mélange est chauffé à 1200 C sous azote pendant 12 à 15 heures. On obtient alors une résine réticulée, solide et insoluble. - PYROLYSE: ler ESSAI Le produit obtenu après réticulation est alors pyrolysé dans les conditions suivantes * de r ambiante à 230"C : 20 C/minute, * palier de 4 heures à 230 C, * de 230 C à 1 000 C : 20 C/minute, * palier de 1 heure à 1 000 C. Le rendement de cette pyrolyse est de 65,4%. 2ème ESSAI: Le produit obtenu est pyrolysé selon le programme de pyrolyse suivant * de r ambiante à 1 000 C : 2 C/minute, * palier de 1 heure à 1 000 C. Le rendement de cette pyrolyse est de 62,5%. B - AVEC BORE (VOIE (1)): Dans un tube de Schlenk, on introduit sous azote 3,33 g de polyméthylsilane (A) (88,5%) et 0,44 g de tétravinylsilane (11,5%) et 0,083 g de B(OSiMe3)3, soit 2% de B(OSiMe3)3 pour 100 g de mélange. Les trois produits sont agités à température ambiante pendant 10 à 15 minutes. On obtient alors un liquide homogène et transparent Viscosité du mélange mesurée à température ambiante : 250-300 cp. Ce mélange est soumis au traitement thermique suivant: - REI1CULA11ON: Dans un premier temps le mélange est chauffé à 1200 C sous azote pendant 12 à 15 heures. On obtient alors une résine solide et insoluble. - TRAITEMENT THERMIQUE INTTERMEDIAIRE ET PYROLYSE EN CONTINU: ler ESSAI Le produit obtenu est alors pyrolysé dans les conditions suivantes * de T ambiante à 230 C : 2 C/minute, * palier de 4 heures à 230 C, * de 230 C à 1 000 C : 2 C/minute, * palier de 1 heure à 1 000 C. Le rendement de cette pyrolyse est de 75,7%. 2ème ESSAI Le produit obtenu est pyrolysé selon le programme de pyrolyse suivant * de r ambiante à 230 C : 20 C/minute, * palier de 10 heures à 230 C, * de 230 C à 1 000 C : 1" C/minute, * palier de 1 heure à 1 000 C, Le rendement de cette pyrolyse est de 78,0%. EXEMPLE 4 : PREPARATION, TRAITEMENT THERMIQUE INTERMEDIAIRE ET PYROLYSE D'UN MELANGE POLYMETHYLHYDROGENOSILANE/POLYVINYLSILANEPAR VOIE CONTINUE : VOIE (1) - AVANTAGES DFE L'UTILISATION D'UN ADDITIF A BASE DE BORE - TEST COMPARATIF. Dans un tube de Schlenk, on prépare un mélange composé de 60 % de polyméthylsilane (A) (60,2 %) et 40 % de Polyvinylsilane (B) (39,8 %). Une portion de ce mélange est traitée sans adjonction de B(OSiMe3)3 (produit a), dans une deuxième portion on additionne 2 % en masse de B(OSiMe3)3 (produit b), enfin, dans une troisième portion, on additionne 4 % en masse de B(OSiMe3)3 (produit c). Les trois mélanges sont agités à température ambiante pendant 10 à 15 minutes. On obtient alors des liquides homogènes et transparents. Ces mélanges sont soumis au traitement thermique suivant: - RETICULATION : Dans un premier temps, le mélange est réticulé par un traitement à 130-140 C sous azote pendant 12 à 1S heures. - TRAITEMENT THERMIQUE INTERMEDIAIRE ET PYROLYSE EN CONTINU: Les produits obtenus après réticulation sont ensuite pyrolysés selon le programme de pyrolyse suivant: * de T ambiante à 230 C : 2 C/minute, * palier de 5 heures à 230 C, * de 230 C à 1 0000 C : 1" C/minute, * palier de 3 heures à 1 000 C. Les rendements de ces pyrolyses sont, respectivement * produit (a) : 60,9 %, * produit (b) : 66,7 %, * produit (c) : 68,2 %. EXEMPLE 5 : PREPARATION, TRAITEMENT THERMIQUE INTERMEDIAIRE D'UN MELANGE POLYMETHYLHYDROGENOSILANE/BORATE - UTILISATION DE CE MELANGE POUR LA PREPARAITON DE CERAMIQUES APRES INCORPORATION DE TETRAVINYLSILANE PAR VOIE DISCONTINUE : VOIE (2). L'exemple suivant décrit la préparation et l'utilisation d'un précurseur de SiC selon les étapes suivantes 1 - traitement thermique intermédiaire du PMS par un dérivé du bore, 2 - ajout d'un agent fournisseur de carbone et de réticulant, 3 - pyrolyse du mélange pour obtenir la céramique. 1 - Le polyméthylsilane (A) est mis en oeuvre dans le présent exemple. Dans un tube de Schlenk dégazé sous azote, on introduit 3,32 g de polyméthylsilane et 15 I de B(OSiMe3)3. Le mélange est agité et chauffé dans un bain d'huile à 210 C pendant 1 h. Le réacteur est ensuite rapidement refroidi à r ambiante. On obtient un solide jaune. Masse : 3,21 g. Rendement: 91,2%. 2- Le produit obtenu précédemment est mélangé avec 1,45 ml d'un agent de réticulation, le tétravinylsilane. Ce composé agit comme diluant du polyméthylsilane traité au bore. Après 1 heure d'agitation, on obtient un mélange pâteux qui peut être moulé. 3 - Le mélange obtenu précédemment est ensuite porté à 1300 C pendant 4 heures sous azote. Une partie du produit est ramenée à T ambiante. On obtient alors un solide infusible et insoluble. L'autre partie du produit est pyrolysée sous azote à 10 C/minute jusqu'à 1 000 C. Le rendement de cette pyrolyse est 82,3%. EXEMPLE 6 : TESTS COMPARATIFS DE TRAITEMENT DES POLYMETHYLHYDROGENOSILANES AVEC ET SANS DÉRIVE DU BORE. 1 - PREPARATION DE POLYMETHYLHYDROGENOSILANE (A1) : Dans un réacteur de 1 1 à double enveloppe muni d'une agitation mécanique, d'un condensateur et d'une sonde thermométrique, on introduit 450 ml de toluène anhydre et 85,0 g de sodium (3,69 moles). Le mélange toluène + sodium est chauffé à 100 C et vigoureusement agité de manière à obtenir une suspension. On additionne alors le méthyldichlorosilane, MeHSiCl2 160 ml (1,53 mole), à l'aide d'une seringue, à raison de 55 ml par minute. Une intense coloration noire apparaît dès l'introduction du chiorosilane cependant que la température à l'intérieur du réacteur est maintenue entre 104 et 1060 C. Après la fin de l'addition, le mélange réactionnel est porté à reflux de solvant pendant 4 heures.Le mélange obtenu est ensuite refroidi à température ambiante et les sels sont séparés par filtration sous azote. Le précipité est lavé avec 4 portions de 100 ml de toluène, puis les filtrats sont mélangés et concentrés par distillation du solvant sous vide à 30 C. On récupère 44,5 g de PMHS (Al) qui se présente sous la forme d'une huile jaune opaque. Le rendement par rapport au chlorosilane de départ est de 65,9%. L'analyse spectroscopique par RMN du proton a montré que le polymère répond à la formule suivante -(-SiMeH-)-055 -(-SiMe)-045 2 - TRAITEMENT THERMIQUE INTERMEDIAIRE DU POLYMETHYLHYDROGENOSILANE (A1) EN PRÉSENCE DE TRIS(IMIHYLSILYL)-BORATE = PRÉPARATION DE MMHS (A11): Dans un tube de Schlenk dégazé sous azote on introduit 3,52 g du polyméthylsilane (A,) et 0,08 ml (0,066 g soit 0,2 m.mol.) de tris-(triméthylsily)borate B(OSiMe3)3. Le mélange est alors agité à température ambiante pendant 5 à 10 minutes, puis le réacteur est immergé dans un bain d'huile thermostaté à 240 C. On constate la formation de quelques vapeurs qui se condensent sur les parties froides du tube. Après 40 à 50 minutes de traitement on observe un épaississement du milieu réactionnel. Le traitement est arrêté après 1 heure de réaction, le mélange est alors ramené à température ambiante par trempe à l'air. On récupère 3,08 g de PMHS (All) qui se présente sous la forme d'un solide jaune, facilement soluble dans le toluène, l'hexane, le tétrahydrofurane et chloroforme. Rendement : 87,5 %. 3 - TRAITEMENT THERMIQUE INTERMEDIAIRE DU POLYMÉTHYLHYDROSILANE (A1) = PREPARATION DE (A12) : Dans les conditions décrites au paragraphe 2, on réalise le traitement thermique du polyméthylhydrogénosilane (Al) en l'absence de tris(triméthylsilylborate. Après 1 heure à 240 C, on récupère 2,89 g de PMS (A12) sous la forme d'une huile jaune visqueuse. Rendement: 93 %. ANALYSES THERMIQUES RENDEMENTS DE PYROLYSE PMS Pyrolyse en four Analyse thermogravimétrique (A1) 28,0 % 9,8 % (A12) 16,2 % 10,9 % (A11) 72,1 % 70,6 % Programme de température des analyses thermogravimétriques: * de 20 C à 950 C - 10 C/min sans palier. Programme de température des pyrolyses en four * de 20 C à 1 000 C - 50 C/min, palier de 1 heure à 1 000 C. EXEMPLE 7 : INFLUENCE DE LA NATURE DU COMPOSE BORE. A - CAS D'UN BORATE (B(OEt)3) : Dans un tube de Schlenk inerté on introduit 1,65 g de polyméthylsilane (Al) de l'exemple 11 et 50 I de triéthylborate, B(OEt)3. Le mélange est alors agité à température ambiante pendant 5 à 10 minutes puis le réacteur est immergé directement dans un bain d'huile thermostaté à 220-230 C. Après 1 heure de réaction on observe un épaississement du milieu réactionnel. Le traitement est arrêté après 2 heures de réaction et le mélange est alors ramené à température ambiante par trempe à l'air. Après élimination des composés volatils, on récupère 1,49 g d'un solide jaune. Rendement : 90,3%. L'analyse spectroscopique par RMN du proton a montré que le composé répond à la formule suivante: -(-SiMeH-)-0,33 -(-SiMe-)-0,66 Le composé obtenu est alors pyrolysé dans un four tubulaire sous azote. Débit d'azote 100 ml/minute. Programme de température: de 20 C à 1 000 C à 5 C/min, suivi d'un palier de 60 min à 1 0000 C. Rendement de pyrolyse : 71%. B - CAS D'UN BORATRANE (B(OCH2CH2)3N): Dans un tube de Schlenk inerté on introduit 2,27 g de polyméthylsilane (A2) et 14 mg de triéthanolamineborane, B(OCH2CH2)3N. Le mélange est alors agité à température ambiante pendant pendant 5 à 10 minutes, puis le réacteur est immergé directement dans un bain d'huile thermostaté à 220-230 C. Après quelques minutes de réaction on observe un épaississement du milieu réactionnel. Le traitement est arrêté après 15 minutes de réaction et le mélange est alors ramené à température ambiante par trempe à l'air. Après élimination des composés volatils par distillation sous vide, on récupère 2,08 g d'un solide jaune. Rendement: 91,5%. L'analyse spectroscopique par RMN du proton a montré que le composé répond à la formule suivante -(-SiMeH-)-0,41 -(-SiMe-)-0,59 Le composé obtenu est alors pyrolysé dans un four tubulaire sous azote. Débit d'azote: 100ml/minute. Programme de montée en température : de 20 C à 1 000 C à 5 C/min, suivi d'un palier de 60 min à 1 000 C. Rendement de pyrolyse : 73%. EXEMPLE 7 : PREPARATION DE POLYPHÉNYLHYDRIDOSILANE. La totalité de la préparation a été mise en oeuvre sous atmosphère inerte d'azote, sauf mention contraire. On a ajouté, goutte à goutte, en 1 h 50, à la température ambiante (environ 20 C), 20 ml de phényldichlorosilane (Petrarch Systems, Inc., Bristol, PA, Etats-Unis) (le silane avait été distillé sous vide avant utilisation) à 7 g d'un mélange, agité à l'aide d'un agitateur magnétique, d'une dispersion de sodium exempte d'huile minérale (obtenue auprès de ALFA Products, Ventron Division of Thiokol Corp., Danvers, MA, Etats-Unis), dont l'huile minérale avait été éliminée par lavage à l'aide d'hexane sec exempt d'oxygène, sous atmosphère d'azote, et recouverte de 150 ml de tétrahydrofuranne (THF) sec et exempt d'oxygène. Le produit a été agité pendant trois jours et le mélange rouge obtenu a été filtré pour éliminer la dispersion de sodium en excès et le NaCI.On a ajouté au filtrat 5 g de chlorure de cuivre (I) et le mélange a été agit à l'agitateur magnétique pendant un jour. La solution, maintenant jaune, a été filtrée et on a éliminé du filtrat le tétrahydrofuranne (THF) sous pression réduite, ce qui a laissé 10,9 g d'un polymère solide jaune pâle. Une analyse spectroscopique a montré qu ela composition du solide correspondant à la formule suivante [Si(CJI5)H]01 [si(C6H5)2H]0.49 ce qui conserve la valence quatre. Ce polymère a été rapidement traité à l'air sous la forme d'un solide, sans modification significative. ExEMnE 8: CoMposmoN DE DéPART = PhHS-POLYPNYISILANE. A 9,5 g de PMHS (A) (exemple 1), on mélange 0,5 g du polyphénylsilane de l'exemple 7. 8.1 SANS BORE: On pyrolyse le mélange à 1 000 C avec un palier de 120 min à 22 C. Rendement céramique : 62 %. Analyse élémentaire du matériau céramique obtenu : Si = 55 %, C = 30 %. 8.2 AVEC BORE: On ajoute, à ce mélange, 0,2 g de tris(triméthylsilylborate), afin d'obtenir un mélange homogène qui est ensuite pyrolysé sous azote à 1 000 C avec un palier de 120 min à 22 C. Rendement céramique : 78 %. Analyse élémentaire du matériau céramique obtenu : Si = 68 %, C = 30 %. R DICAT1ONS: i - Procédé de préparation de matériaux céramiques à partir de polysilanes, notamment de formule dans laquelle - R = symbole désignant des radicaux identiques ou différents et représentant l'hydrogène, un alkyle inférieur, linéaire ou ramifié, substitué ou non et ayant de 1 à 6 C, un cycloalkyle, substituté ou non et ayant de 3 à 6 C, ou un aryle, substitué ou non et ayant de 6 à 10 C, de préférence 6 C, - R' = symbole désignant des radicaux identiques ou différents et représentant l'hydrogène ou un groupement aliphatique, alcyclique, de préférence (cyclo)alkyle, (cyclo)alcényle, linéaire ou ramifié, aryle, aralkyle ou aralcényle, éventuellement substitué, les groupements méthyle, éthyle et propyle étant particulièrement préférés, - L = radical répondant à la même définition que Rl ou bien valentiel reliant l'atome de silicium à un autre atome de silicium appartenant à une autre chaîne, - n > 1 de préférence n 2 3 et, plus préférentiellement encore, n 2 10, - i + y = 1, avec:: 0,3 0 5 y 0 occupée par R2, symbole désignant des radicaux identiques ou différents et représentant un H ou un alkyle C1-C6, caractérisé en ce que l'on pyrolyse les polysilanes en présence d'au moins un composé boré et, éventuellement, en présence d'au moins un agent fournisseur de carbone et formé, de préférence, par un réticulant organosilicié insaturé et, plus préférentiellement encore, par un composé silicié vinylique. 2 - Procédé selon la revendication 1, caractérisé en ce que, outre la pyrolyse, on prévoit au moins un traitement thermique intermédiaire de chauffage des polysilanes ou du mélange polysilanes/agent de réticulation, ledit traitement précédant la pyrolyse et se déroulant à une température comprise entre 100 et 5000 C, de préférence entre 150 et 3500 C et, plus préférentiellement encore, entre 1700 C et 300" C. 3 - Procédé selon la revendication 1 ou la revendication 2, caractérisé en ce que l'étape de chauffage intermédiaire dure de 1 minute à 10 heures, de préférence de 5 minutes à 120 minutes. 4 - Procédé selon l'une quelconque des revendications 1 à 3, caractérisé en ce qu'il s'effectue selon une voie continue (1) ou discontinue (2). 5 - Procédé selon l'une quelconque des revendications 1 à 4, caractérisé en ce que l'incorporation du composé boré s'effectue au plus tard au cours du traitement thermique intermédiaire. 6 - Procédé selon l'une quelconque des revendications 1 à 5, caractérisé en ce que le composé boré est choisi parmi - les alkylborates de formule R4a B(OR5)b dans laquelle a + b = 3 et a = 0, 1 ou 2, R4 est un groupe alkyle comportant de 1 à 20 atomes de carbone, R3 = R' ou R5 = -SiR'R"R"';R', R", R"' sont identiques ou différents et sont choisis parmi l'hydrogène ou les groupes alkyles comportant de 1 à 20 atomes de carbone, B(OMe)3, B(OEt)3 et B(OSiMe3)3 faisant partie des alkylborates plus particulièrement préférés, - les alkylaminoboranes de formule : R4B(NR5), dans laquelle a, b, R4 et R5 sont tels que définis ci-dessus, B(NMe2)3, MeB(NMe2)2 et B[N(SiMe3)2]3 faisant partie des alkylaminoboranes plus particulièrement préférés, - les boratranes de formule :B [O(CH2)c]3N dans laquelle c c = 1, 2 ou 3, B(OCH2CH2)3N étant l'un des boratranes plus particulièrement préféré, - les borazines de formule : q BR4 = NR5-)3 dans laquelle R4 et R5 sont tels que définis ci-dessus, R4 pouvant, en outre, représenter l'hydrogène, -(B(NH3 = N(Me)-)3 et -[B(Me) = N(Me)j3, faisant partie des borazines plus particulièrement préférées, - les alkylboroxines de formule : -(BR4 -0-)3 dans laquelle R4 est tel que défini ci-dessus pour les borazines, -[B(Me)-O-]3 étant l'une des alkylboroxines plus particulièrement préférée, - les alcoxyboroxines de formule: -(B-(OR6)-O-)3 dans laquelle R6 = R4 ou R5 tels que définis ci-dessus, -(B(Me) = O-)3, -(B(OMe) = O-)3 faisant partie des alcoxyboroxines plus particulièrement préférées, - les trihalogénures de bore de formule BX'3 dans laquelle : X' = Cl, Br, F, BCl3 étant l'un des trihalogénures de bore plus particulièrement préféré, - les polyborodi(hydrogéno et/ou alkyl et/ou aryl)siloxanes de formule le polyborodiphénylsiloxane étant plus particulièrement préférée. 7 - Procédé selon l'une des revendications 1 à 6, caractérisé en ce que l'on fait intervenir une quantité de composé(s) boré(s) comprise entre lo 2 % et 10 %, en masse, par rapport à la masse de polysilane(s) de départ. 8 - Procédé selon l'une quelconque des revendications 1 à 7, caractérisé en ce que l'on prévoit une étape de formage d'articles destinés à être constitués de céramique. 9 - Procédé selon l'une quelconque des revendications 1 à 8, caractérisé en ce que l'agent, fournisseur de carbone, associé au polysilane de départ, est un réticulant choisi parmi les produits organiques ou organosiliciés insaturés, de préférence vinyliques, le tétravinylsilane et les polyvinylsilanes étant particulièrement préférés. 10 - Procédé selon l'une quelconque des revendications 1 à 9, caractérisé en ce qu'il consiste, dans une étape préalable, à préparer une composition de départ comprenant: - au moins un polysilane de formule (I), de préférence le polyméthylhydrogénosilane et/ou le polyphénylhydrogénosilane, - au moins un composé boré, de préférence un borate, - et, éventuellement, au moins un agent fournisseur de carbone et formé, de préférence, par un composé vinylique et, plus préférentiellement encore, constitué par un vinylsilane. 11 - Composition de départ pour la préparation de matériaux céramiques, caractérisée en ce qu'elle est obtenue par le procédé selon la revendication 10.